FR 3014883 A1 20150619 FR 1362568 A 20131213 COMPOSITION LIQUIDE PHOTOPOLYMERISABLE La présente invention a pour objet une composition liquide photopolymérisable comprenant au moins un pré-polymère polybutadiène époxydé, au moins un photo-amorceur cationique, 5 et au moins un photo-sensibilisateur dérivé de la thioxanthone, de la phénothiazine, de la fluoflavine, de l'anthracène, de la curcumine, du dithienothiophène, des colorants à base de xanthène ou de fluorone, de préférence un dérivé de la thioxanthone. L'invention a également pour objet 10 un procédé d'obtention d'un film polymérisé à partir de ladite composition liquide photopolymérisable. Les compositions filmogènes sont destinées à être appliquées, avec ou sans applicateur, sur des tissus tels que la peau, les phanères (les ongles ou les cheveux), les 15 muqueuses. Elles peuvent également être utilisées comme pansement liquide, et sont alors appliquées sur des plaies, des lésions, des cicatrices, des tissus brûlés et/ou affections cutanées. Elles sont généralement liquides à l'application et contiennent classiquement un polymère 20 filmogène dissous dans un solvant volatil, typiquement de l'eau ou un alcool. L'évaporation du solvant permet alors la formation d'un film solide protecteur. Cependant, les compositions filmogènes à base d'eau ont l'inconvénient de présenter un temps de séchage assez long, et 25 ce d'autant plus long que l'épaisseur du film souhaité est importante. Les compositions filmogènes à base d'alcool ou d'autres solvants organiques peuvent permettre d'obtenir des temps de séchage significativement réduits, mais peuvent être douloureuses lorsqu'elles sont appliquées sur des plaies ou 30 des lésions, et sont ainsi peu adaptées à un usage de type pansement. En outre, les films solidifiés formés au moyen de ces compositions à base de polymères filmogènes présentent le plus souvent des propriétés mécaniques limitées, notamment en termes d'élasticité et de résistance à la rupture. Il existe donc un besoin pour de nouvelles compositions filmogènes non cytotoxiques, capables de former in situ et rapidement des films solides résistants à la rupture, présentant de bonnes propriétés d'adhérence sur les tissus tels que la peau, les phanères ou les muqueuses, et de bonnes propriétés d'élasticité. La Demanderesse a trouvé, de manière surprenante, qu'il était possible de former de tels films sur tissus tels que la peau, les phanères ou les muqueuses, présentant d'excellentes propriétés de résistance à la rupture, d'adhérence, et d'élasticité, au moyen d'une composition liquide photopolymérisable particulière. L'invention a ainsi pour objet, selon un premier aspect, une composition liquide photopolymérisable comprenant au moins un pré-polymère polybutadiène époxydé, au moins un photo- amorceur cationique, et au moins un photo-sensibilisateur dérivé de la thioxanthone, de la phénothiazine, de la fluoflavine, de l'anthracène, de la curcumine, du dithienothiophène, des colorants à base de xanthène ou de fluorone, de préférence un dérivé de la thioxanthone. Selon un second aspect, l'invention a également pour objet un procédé d'obtention d'un film polymérisé sur les tissus tels que la peau, les phanères ou les muqueuses à partir de ladite composition liquide photopolymérisable. Une description plus détaillée de certains modes de 30 réalisation préférentiels de l'invention est donnée ci-dessous. Description Détaillée de l'Invention Selon un premier aspect, la présente invention porte sur 5 une composition liquide photopolymérisable comprenant : - au moins un pré-polymère polybutadiène époxydé, - au moins un photo-amorceur cationique, et au moins un photo-sensibilisateur dérivé de la thioxanthone, de la phénothiazine, de la fluoflavine, 10 de l'anthracène, de la curcumine, du dithienothiophène, de préférence un dérivé de la thioxanthone. L'invention a également pour objet un procédé d'obtention d'un film polymérisé à partir de la composition liquide photopolymérisable précédemment décrite, caractérisé en que : 15 i. on applique ladite composition sur les tissus tels que la peau, les phanères ou les muqueuses, de manière à former un film uniforme, ii. on soumet le film obtenu à l'étape i. à un rayonnement ultraviolet (UV), de préférence un rayonnement UV-20 visible de longueur d'onde comprise entre 380 et 405 nm, de préférence entre 385 et 395 nm. En particulier, la composition liquide photopolymérisable selon l'invention est physiologiquement acceptable, c'est à dire non toxique et susceptible d'être appliquée sur les 25 tissus tels que la peau, les phanères ou les muqueuses d'êtres humains ou d'animaux et permet la formation d'un film polymérisé biocompatible. Pré-polymère polybutadiène époxydé 30 La composition liquide photopolymérisable selon l'invention comprend au moins un pré-polymère polybutadiène époxydé. Le pré-polymère polybutadiène époxydé est un polybutadiène liquide de faible poids moléculaire, fonctionnalisé par au moins un groupement époxyde polymérisable par voie cationique. En effet, la Demanderesse a mis en évidence qu'en utilisant un pré-polymère polybutadiène 5 époxydes conventionnels de époxydé plutôt que les monomères faible poids moléculaire, la composition liquide photopolymérisable selon l'invention pouvait être utilisée sur des plaies ouvertes sans générer de sensation douloureuse indésirable (brulure, picotements...) lors de son application. L'utilisation de ce pré-polymère permet 10 par ailleurs d'éviter la diffusion de monomères dans les plaies lors de l'application de la composition sur des lésions, des tissus brûlés et/ou affections cutanées. Selon un mode de réalisation particulier, le pré-polymère polybutadiène époxydé présente au moins l'une des propriétés 15 suivantes : une masse moléculaire comprise entre 500 et 10000 g/mol préférentiellement comprise entre 1000 et 5000 g/mol, et plus préférentiellement comprise entre 1200 et 2500 g/mol, 20 une viscosité dynamique à 25°C (298K) comprise entre 0,1 et 100 Pa.s, préférentiellement comprise entre 2,5 et 50 Pa.s, et plus préférentiellement comprise entre 5 et 25 Pa.s, et un indice d'époxyde compris entre 0,05 et 1 mol/100g, 25 préférentiellement compris entre 0,1 et 0,5 mol/100g, et plus préférentiellement compris entre 0,15 et 0,45 mol/100g. L'indice d'époxyde est le nombre de moles de groupements époxydes pour 100 grammes de pré-polymère. L'indice d'époxyde 30 peut notamment être mesuré selon la norme NF EN ISO 3001 (mai 1999, Plastiques - Compositions époxydiques - Détermination de l'équivalent époxy). Des pré-polymères polybutadiènes époxydés pouvant convenir dans le cadre de la présente demande sont notamment les produits commercialisés par la société Cray Valley sous la dénomination Poly BD605E et Poly BD600E. Selon un mode de réalisation particulier, le pré-polymère polybutadiène époxydé est présent en une teneur comprise entre 5 et 99,8% en poids, préférentiellement comprise entre 10 et 90% en poids, encore plus préférentiellement entre 15 et 80% en poids, par rapport au poids total de la composition liquide photopolymérisable. Photo-amorceur cationique La composition liquide photopolymérisable selon l'invention comprend également au moins un photo-amorceur cationique. Selon un mode préféré de réalisation, le photo-amorceur cationique est un sel d'opium sensible à un rayonnement UV ou 15 UV-visible et permet d'amorcer la réaction de photopolymérisation. Il peut notamment être choisi dans le groupe comprenant les sels de diazonium, d'halonium et notamment d'iodonium, de sulfonium, de sulfoxonium et de selenonium. 20 Des photo-amorceurs cationiques pouvant convenir dans le cadre de la présente demande sont notamment les sels d'aryldiazonium, les sels d'aryliodonium, les sels de diaryliodonium, les sels d'alkylaryliodonium, les sels d'arylsulfonium, les sels de triarylsulfonium, les sels de 25 diarylbromonium, les sels de triarylselenonium, les sels de thioxanthonium, les sels de triarylsulfoxonium, les sels d'aryloxysulfoxonium, les sels de dialkylacylsulfoxonium, les sels de dialkylphenacylsulfonium et les sels de dialky1-4- hydroxyphenylsulfonium. 30 Selon un mode de réalisation particulier, le photo-amorceur cationique est choisi parmi le bis(4-tert-butylphényl)iodonium perfluoro-l-butanesulfonate, le bis(4-tert- butylphényl)iodonium p-toluènesulfonate, le bis(4-tert- butylphényl)iodonium triflate, le boc-méthoxyphényldiphénylsulfonium triflate, le (4- bromophényl)diphénylsulfonium triflate, le (tert- butoxycarbonylméthoxynaphthyl)-diphénylsulfonium triflate, le (4-tert-butylphényl)diphénylsulfonium triflate, le diphényliodonium 9,10-diméthoxyanthracène-2-sulfonate, le (pisopropylphényl) (m-méthyphényl)iodonium tetrakis(pentafluorophenyl)borate, le diphényliodonium hexafluorophosphate, le diphényliodonium nitrate, le diphenyliodonium perfluoro-l-butanesulfonate, le diphényliodonium p-toluènesulfonate, le diphényliodonium triflate, le (4-fluorophényl)diphénylsulfonium triflate, le Nhydroxynaphthalimide triflate, le N-hydroxy-5-norbornène-2,3- dicarboximide perfluoro-l-butanesulfonate, le (4- iodophenyl)diphénylsulfonium, le (4- méthoxyphényl)diphénylsulfonium triflate, le 2-(4- méthoxystyry1)-4,6-bis(trichlorométhyl)-1,3,5-triazin, le (4- méthylphényl)diphénylsulfonium, le (4-méthylthiophényl)méthyl phényl sulfonium triflate, le 1-naphthyl diphénylsulfonium triflate, le (4-phénoxyphényl)diphénylsulfonium triflate, le (4-phénylthiophényl)diphénylsulfonium triflate, les sels de triarylsulfonium hexafluoroantimonate, les sels de triarylsulfonium hexafluorophosphate, le triphénylsulfonium perfluoro-l-butanesufonate, le triphénylsulfonium triflate, le tris(4-tert-butylphényl)sulfonium perfluoro-l-butanesulfonate, le tris(4-tert-butylphényl)sulfonium triflate, le 4-(1- méthyléthyl) phényl 4-méthylphényliodonium tetrakis(pentafluorophenyl) borate (ou diaryl iodonium tetrafluoroborate), les hexafluoroarsenates et leurs mélanges. Selon un mode de réalisation préférentiel, le photo- amorceur cationique est choisi parmi les sels de diaryliodonium, et est de préférence le 4-(1-methylethyl) phényl 4-methylphenyliodonium tetrakis(pentafluorophenyl) borate (ou diaryl iodonium tetrafluoroborate). Selon un mode de réalisation particulier, le photo-amorceur cationique est présent en une teneur comprise entre 0,1 et 10% en poids, préférentiellement entre 0,25 et 5% en poids, encore plus préférentiellement entre 0,5 et 1,5% en poids, par rapport au poids total de la composition liquide photopolymérisable. Photo-sensibilisateur dérivé de la thioxanthone, de la phénothiazine, de la fluoflavine, de l'anthracène, de la 10 curcumine, du dithienothiophène, des colorants à base de xanthène ou de fluorone. La composition liquide photopolymérisable selon l'invention comprend également au moins un photo-sensibilisateur dérivé de la thioxanthone, de la phénothiazine, de la fluoflavine, de 15 l'anthracène, de la curcumine, du dithienothiophène, des colorants à base de xanthène ou de fluorone. On entend par photo-sensibilisateur au sens de la présente demande, un composé qui passe à l'état excité par exposition à un rayonnement UV, visible, ou UV-visible, de préférence UV- 20 visible ou visible, et interagit directement avec le photoamorceur cationique par transfert d'énergie ou d'électron, ou encore par voie indirecte en générant in situ des entités radicalaires conduisant à une réduction du photo-amorceur cationique, l'ensemble de ces processus libérant des entités 25 cationiques ou des protons responsables de l'amorçage de la polymérisation cationique des époxydes. Lorsqu'il est introduit dans les compositions liquides photopolymérisables selon l'invention, le photo- sensibilisateur dérivé de la thioxanthone, de la 30 phénothiazine, de la fluoflavine, de l'anthracène, de la curcumine, du dithienothiophène, des colorants à base de xanthène ou de fluorone confère à la composition une propriété de photoblanchiment, c'est-à-dire qu'il permet au rayonnement UV, visible ou UV-visible de pénétrer sur toute l'épaisseur de la composition liquide à polymériser, favorisant ainsi l'amorçage rapide de la photopolymérisation en profondeur de la composition selon l'invention. Le film obtenu est ainsi polymérisé sur toute son épaisseur de manière uniforme ce qui lui confère d'excellentes propriétés de résistance à la rupture, d'adhérence, et d'élasticité. Selon un mode particulièrement préféré de réalisation, le photo-sensibilisateur dérivé de la thioxanthone, de la phénothiazine, de la fluoflavine, de l'anthracène, de la curcumine, du dithienothiophène, des colorants à base de xanthène ou de fluorone est sensible à un rayonnement UV-visible dont la longueur d'onde est comprise entre 200 et 500 nm, de préférence entre 300 et 450 nm, et encore plus préférentiellement entre 380 et 405 nm. Cette plage préférée de longueurs d'ondes permet avantageusement de ne pas endommager les tissus tels que la peau, les phanères ou les muqueuses sur lesquelles la composition liquide photopolymérisable est appliquée, lors de la photopolymérisation. Selon un mode de réalisation particulier, le photo- sensibilisateur dérivé de la thioxanthone, de la phénothiazine, de la fluoflavine, de l'anthracène, de la curcumine, du dithienothiophène, des colorants à base de xanthène ou de fluorone est présent en une teneur comprise entre 0,1 et 10% en poids, préférentiellement entre 0,25 et 5% en poids, plus préférentiellement entre 0,5 et 1,5% en poids, par rapport au poids total de la composition liquide photopolymérisable. Selon un autre mode de réalisation particulier, le rapport entre la teneur en photo-sensibilisateur dérivé de la thioxanthone, de la phénothiazine, de la fluoflavine, de l'anthracène, de la curcumine, du dithienothiophène, des colorants à base de xanthène ou de fluorone et la teneur en photo-amorceur cationique dans la composition liquide photopolymérisable de l'invention est compris entre 0,1 et 1, préférentiellement entre 0,5 et 0,75, plus préférentiellement entre 0,6 et 0,7. Une large gamme de colorants à base de xanthène ou de 5 fluorone peut être utilisée dans la présente invention. Quelques exemples incluent le bleu de méthylène, la rhodamine B, le Rose Bengale, la 3-hydroxy-2 ,4,5,7-tétraiodo-6-fluorone ,5,7-diiodo-3-butoxy-6-fluorone, l'érythrosine B, l'éosine B, érythrosine d'éthyle, l'orange d'acridine, 6'-acétyl-4 ,5,6,710 tétrachloro-2 ', 4', 5 ', 6', 7'-tétraiodofluorescéine (RBAX). Le photo-sensibilisateur est de préférence un dérivé de la thioxanthone. Le photo-sensibilisateur dérivé de la thioxanthone est un composé de formule (I) : 15 (I) dans laquelle R1 et R2 sont, indépendamment l'un de l'autre, choisis dans le groupe constitué par un hydrogène, un halogène, et une chaîne carbonée linéaire ou ramifiée, substituée ou non, comprenant de deux à vingt-deux atomes de 20 carbone, qui peut être interrompue par un ou plusieurs atomes d'oxygène, et peut inclure des liaisons carbones saturées ou insaturées. Les groupes R1 et R2 peuvent inclure, par exemple, les groupes alkyle, alcényl, alcynyle, alcoxy, alcénoxy, alcynoxy 25 et des groupes similaires, linéaires ou ramifiés, pouvant être fonctionnalisés avec des groupes hétéroatomiques ou des radicaux hydrocarbonés porteurs de fonctions hétéroatomiques incluant les groupements hydroxy, nitro, thioéther ou d'autres groupements fonctionnels pharmaceutiquement ou cosmétiquement 30 acceptables. Selon un mode de réalisation particulier, le photo- sensibilisateur dérivé de la thioxanthone est choisi parmi la 1-chloro-4-propoxythioxanthone, la 2-chlorothioxanthone, la 2,4-diéthylthioxanthone, l'isopropylthioxanthone, la thioxanthone, et leurs mélanges. Selon un mode de réalisation préférentiel, le photo- sensibilisateur dérivé de la thioxanthone est l'isopropylthioxanthone. Second pré-polymère différent du polybutadiène époxydé La composition liquide photopolymérisable selon l'invention peut également comprendre un second pré-polymère, différent du polybutadiène époxydé. L'ajout d'un second pré-polymère permet notamment d'ajuster 15 la viscosité de la composition à base de polybutadiène époxydé et/ou les propriétés physico-chimiques du film une fois polymérisé, par exemple ses propriétés d'élasticité et d'adhérence sur les tissus tels que la peau, les phanères ou les muqueuses. 20 Le second pré-polymère est de préférence une huile végétale d'origine naturelle fonctionnalisée par au moins un groupement époxyde polymérisable par voie cationique. Selon un mode de réalisation particulier, le second pré- polymère est choisi parmi l'huile d'amande époxydée, l'huile 25 d'arachide époxydée, l'huile d'argan époxydée, l'huile de colza époxydée, l'huile de coprah, époxydée, l'huile de lin époxydée, l'huile de maïs époxydée, l'huile de moutarde époxydée, l'huile d'olive époxydée, l'huile de palme époxydée, l'huile de pépins de raisin époxydée, l'huile de ricin 30 époxydée, l'huile de sésame époxydée, l'huile de soja époxydée, l'huile de tournesol époxydée et leurs mélanges. Selon un mode de réalisation préférentiel, le second pré-polymère est de l'huile de soja époxydée. Le second pré-polymère peut notamment être introduit en une teneur comprise entre 20 et 80% en poids, préférentiellement entre 25 et 60% en poids, plus préférentiellement entre 30 et 50% en poids, par rapport au poids total du pré-polymère de polybutadiène époxydé et du second pré-polymère. Composé donneur d'hydrogène La composition liquide photopolymérisable selon l'invention peut également comprendre un composé donneur d'hydrogène. De façon avantageuse, le composé donneur d'hydrogène peut notamment permettre d'augmenter la cinétique de la réaction de photopolymérisation. Le composé donneur d'hydrogène peut être un alcool primaire, secondaire ou tertiaire, notamment choisi parmi le 15 n-propanol, l'isopropanol, l'alcool benzylique, le t-butanol et leurs mélanges. La quantité du composé donneur d'hydrogène peut être comprise entre 1 et 10% en poids, préférentiellement entre 2 et 8% en poids, et plus préférentiellement entre 3 et 5% en 20 poids, par rapport au poids total de la composition liquide photopolymérisable. Additifs La composition liquide photopolymérisable selon l'invention 25 peut comprendre, en outre, un ou plusieurs additifs, de préférence non basiques. En effet, les additifs basiques sont susceptibles d'altérer la photopolymérisation de la composition selon l'invention en interagissant avec les centres actifs assurant la propagation de la polymérisation 30 cationique. Les additifs pouvant être introduits dans la composition liquide photopolymérisable selon l'invention peuvent notamment être choisis parmi les parfums, les arômes, les colorants, les pigments, les agents matifiants, les agents rhéologiques, les conservateurs, les vitamines, les huiles essentielles et les agents actifs, notamment choisis parmi les agents anti- bactériens, les antiseptiques, les anti-viraux, les agents antifongiques, les anti-douleurs, les antiinflammatoires, les agents favorisant la cicatrisation, les agents hydratants, les agents dépigmentants, les agents kératolytiques, les actifs restructurants, les anesthésiques et leurs mélanges. En particulier, les actifs pouvant être introduits dans la composition selon l'invention peuvent être choisis parmi : - les anti-bactériens tels que le Polymyxine B, les pénicillines (Amoxycilline), l'acide clavulanique, les tétracyclines, la Minocycline, la chlorotétracycline, les aminoglycosides, l'Amikacine, la Gentamicine, la Néomycine, l'argent et ses sels (Sulfadiazine argentique), les probiotiques ; - les antiseptiques tels que le mercurothiolate de sodium, l'éosine, la chlorhexidine, le borate de phénylmercure, l'eau oxygénée, la liqueur de Dakin, le triclosan, le biguanide, l'hexamidine, le thymol, le Lugol, la Povidone iodée, le Merbromine, le Chlorure de Benzalkonium et de Benzethonium, l'éthanol, l'isopropanol ; - les anti- viraux tels que [Gamma] Aciclovir, le Famciclovir, le Ritonavir ; - les antifongiques tels que les polyènes, le Nystatin, l'Amphotéricine B, la Natamycine, les imidazolés (Miconazole, Ketoconazole, Clotrimazole, Econazole, Bifonazole, Butoconazole, Fenticonazole, Isoconazole, Oxiconazole, Sertaconazole, Sulconazole, Thiabendazole, Tioconazole), les triazolés (Fluconazole, Itraconazole, Ravuconazole, Posaconazole, Voriconazole), les allylamines, la Terbinafine, [Gamma] Amorolfme, la Naftifme, la Buténafine ; la Flucytosine (antimétabolite), la Griséofulvine, la Caspofungine, la Micafungine ; les anti-douleurs tels que le Paracétamol, la Codéine, le Dextropropoxyphène, le Tramadol, la Morphine et ses dérivés, les Corticoïdes et dérivés ; les anti-inflammatoires tels que les Glucocorticoïdes, les anti inflammatoires non stéroïdiens, l'Aspirine, l'Ibuprofène, le Kétoprofène, le Flurbiprofène, le Diclofénac, l'Acéclofénac, le Kétorolac, le Méloxicam, le Piroxicam, le Ténoxicam, le Naproxène, l'Indométacine, le Naproxcinod, le Nimésulide, le Célécoxib, l'Etoricoxib, le Parécoxib, le Rofécoxib, le Valdécoxib, la Phénylbutazone, l'acide niflumique, l'acide méfénamique ; les actifs favorisant la cicatrisation tels que le Rétinol, la Vitamine A, la Vitamine E, la N-acétylhydroxyproline, les extraits de Centella Asiatica, la papaïne, les silicones, les huiles essentielles de thym, de niaouli, de romarin et de sauge, l'acide hyaluronique, les oligosaccharides polysulfatés synthétiques ayant 1 à 4 unités oses tels que le sel de potassium du sucrose octasulfaté, le sel d'argent du sucrose octasulfaté ou le sucralfate, la metformine, l'aspirine, l'Allantoïne ; les agents hydratants tels que l'acide hyaluronique, l'urée, le glycérol, les acides gras, modulateurs des aquaporines, les huiles végétales, le chitosan, certains sucres dont le sorbitol, les beurres et les cires ; les agents dépigmentants tels que l'acide kojique (Kojic Acid SL(R) - Quimasso (Sino Lion)), l'Arbutine (Olevatin(R) - Quimasso (Sino Lion)), le mélange de palmitoylpropyl de sodium et d'extrait de nénuphar blanc (Sepicalm(R) - Seppic), l'undécylénoyl phénylalanine (Sepiwhite(R) - Seppic), l'extrait de réglisse obtenue par fermentation d'Aspergillus et éthoxydiglycol (Gatuline Whitening(R) Gattefossé), l'acide octadécènedioïque (ODA White(R) - Sederma), l'alphaarbutin (Alpha- arbutin(R), SACI-CFPA (Pentapharm)), l'extrait aqueux de feuilles Arctophylos Uva, Ursi (Melfade-J(R) - SACI-CFPA (Pentapharm)), le mélange de plante complexe Gigawhite(R) (SACI-CFPA (Alpaflor)), la diacétyl boldine (Lumiskin(R) - Sederma), l'extrait de mandarine du Japon (Melaslow(R) - Sederma), le mélange d'extrait de citron enrichi en acide citrique et d'extrait de concombre (Uninontan(R)U-34 - Unipex), le mélange d'extrait de Rumex occidentalis et de vitamine C (Tyrostat(R) 11 - Unipex), des oligopeptides (Mélanostatine 5(R) - Unipex), le dipalmitate kojique (KAD-15(R) - Quimasso (Sino Lion)), le complexe d'origine naturelle Vegewhite(R) de LCW, des extraits de germe de blé (Clariskin(R) II - Silab), Péthyldiamine triacétate (EDTA); les agents kératolytiques tels que l'acide salicylique, le salicylate de zinc, l'acide ascorbique, les acides alpha hydroxylés (acide glycolique, lactique, malique, citrique, tartrique), les extraits d'Erable argenté, de Griottier, de Tamarinier, l'urée, le rétinoïde topique Kératoline(R) (Sederma), les protéases obtenues par fermentation de Bacillus Subtilis, le produit Linked-Papain(R) (SACI-CFPA), la papaïne (enzyme protéolytique issue du fruit de papaye) ; les actifs restructurants (par exemple resctructurants des phanères) tels que les dérivés de silice, la vitamine E, la camomille, le calcium, l'extrait de prêle, le Lipester de soie; les anesthésiques tels que la benzocaïne, la lidocaïne, la dibucaïne, le chlorhydrate de pramoxine, la bupivacaïne, la mepivacaïne, la prilocaïne, l'étidocaïne. Selon un mode de réalisation particulier, la composition liquide photopolymérisable se présente sous la forme d'un pansement liquide. En effet, la composition selon l'invention permet d'obtenir un film polymérisé présentant des propriétés particulièrement intéressantes pour un usage de pansement liquide, c'est-à-dire un film qui adhère à la peau pendant plusieurs heures, qui ne présente pas de collant superficiel et qui résiste à l'eau, notamment à plusieurs lavages de mains. Selon un autre aspect, l'invention a pour objet un procédé d'obtention d'un film polymérisé, à partir de la composition liquide photopolymérisable précédemment décrite, caractérisé 15 en ce que : i. on applique ladite composition sur les tissus tels que la peau, les phanères ou les muqueuses de manière à former un film liquide uniforme, ii. on soumet le film obtenu à l'étape i. à un rayonnement 20 UV, de préférence un rayonnement UV-visible de longueur d'onde comprise entre 380 et 405 nm, de préférence entre 385 et 395 nm. Selon un mode de réalisation particulier, le rayonnement UV est réalisé à une longueur d'onde fixe 25 choisie entre 385 et 395 nm. De façon avantageuse, le procédé selon dont la valeur est l'invention permet l'obtention facile et rapide d'un film polymérisé présentant d'excellentes propriétés de résistance à la rupture, d'adhérence, et d'élasticité. En particulier, le choix d'un 30 pré-polymère polybutadiène époxydé permet l'obtention rapide d'un film polymérisé car aucun effet inhibiteur de la photopolymérisation par l'oxygène n'est subi. De plus, la plage de longueurs d'ondes choisie permet avantageusement de ne pas endommager les tissus tels que la peau, les phanères ou les muqueuses sur lesquelles la composition liquide photopolymérisable est appliquée, lors de la photopolymérisation. Selon un mode préféré de réalisation, le film uniforme formé à l'étape i. présente une épaisseur supérieure à 500 nm, de préférence comprise entre 1 et 300 pm, plus préférentiellement comprise entre 2 et 200 pm. Selon un mode de réalisation particulier, le film obtenu à l'étape i. est soumis à un rayonnement UV, de préférence UV-visible pendant une durée suffisante pour obtenir une conversion des groupements époxydes d'au moins 50%, de préférence d'au moins 75% En effet, les films polymérisés obtenus à partir des compositions selon l'invention présentent les propriétés physico-chimiques souhaitées lorsque la conversion des groupements époxydes est d'au moins 50% et de préférence d'au moins 75%. La conversion des groupements époxydes est établie à partir d'expérience de spectroscopie IRTF. Elle est calculée en mesurant la hauteur initiale (ho) et la hauteur à chaque instant (ht) des pics d'absorption caractéristiques des groupements époxydes et en appliquant la formule ci-dessous : conversion = 1-(ht/h0) Le film obtenu à l'étape i. est ainsi soumis à un rayonnement UV, de préférence UV-visible pendant une durée comprise entre 5 secondes et 60 minutes, préférentiellement entre 5 secondes et 30 minutes, plus préférentiellement entre 5 secondes et 10 minutes. Ces plages de temps d'exposition permettent avantageusement de ne pas endommager les tissus tels que la peau, les phanères ou les muqueuses sur lesquelles la composition liquide photopolymérisable est appliquée. Selon un mode de réalisation particulier, l'exposition au rayonnement UV, de préférence UV-visible est réalisée de façon continue. Selon un mode de réalisation particulier, l'exposition au 5 rayonnement UV, de préférence UV-visible est réalisée de façon discontinue. La présente invention est illustrée plus en détails dans les exemples non limitatifs décrits ci-après. Exemples 10 Exemple 1 Préparation d'une composition liquide photopolymérisable On a préparé une composition liquide photopolymérisable comprenant les composés décrits dans le tableau ci-dessous : Composé (% en poids.) Pré-polymère polybutadiène 97,5 époxydé (Poly BD605E) Diaryl iodonium 1 tetrakis(pentafluorophenyl)borate (Bluesil PI2074) Isopropylthioxanthone (ITX) 1,5 15 Le pré-polymère polybutadiène époxydé (Poly BD605E) est commercialisé par Sartomer. Le diaryl iodonium borate (Bluesil PI2074) est du 4-(1- methylethyl) phenyl 4-methylphenyliodonium tetrakis(pentafluorophenyl) borate commercialisé par BlueStar. 20 L'isopropylthioxanthone (ITX) utilisé est commercialisée par Aldrich. On a mélangé tous les composés jusqu'à obtenir une solution homogène. La solution ainsi obtenue a ensuite été conservée à température ambiante et a été protégée de la lumière jusqu'à 25 son utilisation. Etude de la conversion des groupements époxydes de la composition liquide photopolymérisable préparée La conversion des groupements époxydes de la composition liquide photopolymérisable est suivie par spectroscopie IFTR (Spectromètre Vertex 70, Bruker). Son évolution est suivie de façon continue en contrôlant la disparition du pic d'absorption caractéristique du groupement époxyde du Poly - 1 BD605E à 890 cm . La conversion des groupements époxydes de la composition est calculée comme décrit précédemment. La composition liquide photopolymérisable est préparée selon le protocole suivant. Un dépôt de ladite composition est 15 réalisé sur une plaque de silicium, fixée à un support en aluminium. L'épaisseur du film liquide déposé est de 20 }gym. La composition est ensuite exposée, sous air et à température ambiante, à un rayonnement UV, de préférence UV-visible, de longueur d'onde de 385 nm émis par une LED-LC3 20 (Hamamatsu Photonics K.K.) positionnée à une distance de 7,5 cm de la composition et avec une densité de puissance surfacique de 0,1603 W.cm-2. L'exposition est réalisée de façon continue pendant une durée de 50 secondes. 25 La Figure 1 présente l'évolution de la conversion des groupements époxydes de la composition (en %) en fonction du temps d'exposition. Dans les conditions de l'expérience, après 50 secondes d'exposition, la conversion des groupements époxydes est 30 supérieure à 81%. Le film ainsi obtenu est élastique, adhère à la peau, ne présente pas de collant superficiel, résiste à l'eau, et présente une bonne résistance à la rupture. Exemple 2 Etude de l'ajout d'un second pré-polymère à une composition liquide photopolymérisable. On a préparé, comme dans l'exemple 1, une composition 5 liquide photopolymérisable comprenant les composés décrits dans le tableau ci-dessous. Composé % massique Poly BD605E 58,5 Huile de soja 39 époxydée (ESO) Bluesil PI2074 1 ITX 1,5 L'huile de soja époxydée (ESO) est un second pré-polymère commercialisé par Ackross. 10 La conversion des groupements époxydes de cette composition a été étudiée selon un protocole équivalent à celui décrit dans l'exemple 1. Cependant la disparition du pic d'absorption caractéristique du groupement époxyde de l'huile de soja 15 époxydée est suivie à 823 cm-1. De plus, la durée d'exposition est de 600 secondes. Dans les conditions de l'expérience, après 600 secondes d'exposition, la conversion des groupements époxydes est 20 supérieure à 80%. Il apparait que l'ajout d'huile de soja époxydée permet d'obtenir un film ayant des propriétés d'élasticité et d'adhérence à la peau encore améliorées par rapport à celles de la composition de l'exemple 1. 25 De plus, comme pour le film obtenu avec la composition de l'exemple 1, le film obtenu avec la composition de l'exemple 2 ne présente pas de collant superficiel, résiste à l'eau, et présente une bonne résistance à la rupture. Exemple 3 Etude de l'ajout d'un composé donneur d'hydrogène à une composition liquide photopolymérisable. On a préparé, comme dans l'exemple 1, une composition liquide photopolymérisable comprenant les composés décrits dans le tableau ci-dessous. Composé % massique Poly BD605E 92,5 Bluesil PI2074 1 ITX 1,5 Alcool Benzylique 5 L'alcool benzylique est ici utilisé comme un composé donneur d'hydrogène, il est commercialisé par Aldrich. Avant son utilisation, il est conservé sur des tamis moléculaire pour réduire la teneur en humidité. La conversion des groupements époxydes de cette composition a été étudiée selon un protocole identique à celui décrit dans l'exemple 1. Dans les conditions de l'expérience, après 50 secondes 20 d'exposition, la conversion des groupements époxydes est supérieure à 84%. La polymérisation est donc accélérée par l'ajout de l'alcool benzylique. De plus, comme pour l'exemple 1, le film obtenu avec la composition de à l'eau, élastique, 25 superficiel, résiste à la rupture. l'exemple 3 est présente pas de collant et présente une bonne résistance adhère à la peau, ne Exemple 4 Etude de l'effet du photo-sensibilisateur dérivé de la thioxanthone sur le phénomène de photoblanchiment, à différentes épaisseurs de films photopolymérisables. On a préparé une composition liquide photopolymérisable identique à celle de l'exemple 1. Le photoblanchiment de l'isopropylthioxanthone a été étudié par mesure continue de l'absorbance à 385 nm de la composition 10 préparée dans un spectrophotomètre UV-Visible. Le protocole suivi est le suivant. Des échantillons, d'épaisseurs différentes (entre 15 et 200 pm), de la composition préparée ont d'abord été placés entre deux verres fins (150 pm). Ils ont ensuite été exposés à un rayonnement 15 UV-visible de longueur d'onde de 385 nm émis par une LED-LC3 (Hamamatsu Photonics K.K.) positionnée à une distance de 6 cm et avec une densité de puissance surfacique de 0,1807 W.cm-2. L'exposition est réalisée de façon continue pendant une durée de 20 secondes. 20 Dans les conditions de l'expérience, et après les 20 secondes d'exposition, le taux d'avancement du photoblanchiment est compris entre 0,95 et 1 pour l'ensemble des échantillons. Le phénomène de photoblanchiment permet l'amorçage en profondeur de la photopolymérisation. Un taux 25 d'avancement du photoblanchiment compris entre 0,95 et 1 obtenu dans les présentes conditions permet donc une polymérisation du film de manière uniforme sur toute son épaisseur. 30 Exemple 5 Application de la composition liquide photopolymérisable sur la peau. Sur une surface de peau propre et sèche de 3 cm', on a appliqué avec un pinceau la composition liquide photopolymérisable de l'exemple 1 en une seule couche de 150 pm. La surface de peau recouverte est ensuite exposée, de façon continue, sous air et à température ambiante, à un rayonnement UV-visible de longueur d'onde de 385 nm émis par une LED-LC3 (Hamamatsu Photonics K.K.) positionnée à une distance de 7,5 cm de la surface de peau et avec une densité de puissance surfacique de 0,1603 W.cm-2. Après 10 minutes d'exposition, la peau est recouverte d'un film polymérisé qui est élastique, qui adhère à la peau pendant plusieurs heures, qui ne présente pas de collant superficiel, qui résiste à l'eau, notamment à plusieurs lavages de mains et qui présente une bonne résistance à la rupture. REVENDICATIONS1. Composition liquide photopolymérisable comprenant: - au moins un pré-polymère polybutadiène époxydé, - au moins un photo-amorceur cationique, et au moins un photo-sensibilisateur dérivé de la thioxanthone, de la phénothiazine, de la fluoflavine, de l'anthracène, de la curcumine, du dithienothiophène, des colorants à base de xanthène ou de fluorone, de préférence un dérivé de la thioxanthone. 2. Composition liquide photopolymérisable selon la revendication 1, caractérisée en ce que le pré-polymère polybutadiène époxydé présente une masse moléculaire comprise entre 500 et 10000 g/mol, préférentiellement comprise entre 1000 et 5000 g/mol, et plus préférentiellement comprise entre 1200 et 2500 g/mol et/ou un indice d'époxyde compris entre 0,05 et 1 mol/100g, préférentiellement compris entre 0,1 et 0,5 mol/100g, et plus préférentiellement compris entre 0,15 et 0,45 mol/100g. 3. Composition liquide photopolymérisable selon l'une quelconque des revendications précédentes, caractérisée en ce que le pré-polymère polybutadiène époxydé est présent en une teneur comprise entre 5 et 99,8% en poids, par rapport au poids total de la composition liquide photopolymérisable. 4. Composition liquide photopolymérisable selon l'une 25 quelconque des revendications précédentes, caractérisée en ce que le photo-amorceur cationique est un sel d'onium sensible au rayonnement UV ou UV-visible, notamment choisi parmi le bis(4-tert-butylphényl)iodonium perfluoro-l-butanesulfonate, le bfs(4-tert-butylphényl)iodonium p-toluènesulfonate, le 30 bis(4-tert-butylphényl)iodonium triflate, le boc- méthoxyphényldiphénylsulfonium triflate, le (4-bromophényl)diphénylsulfonium triflate, le (tert- butoxycarbonylméthoxynaphthyl)-diphénylsulfonium triflate, le (4-tert-butylphényl)diphénylsulfonium triflate, le diphényliodonium 9,10-diméthoxyanthracène-2-sulfonate, le (p5 isopropylphényl) (m-méthyphényl)iodonium tetrakis(pentafluorophenyl)borate, le diphényliodonium hexafluorophosphate, le diphényliodonium nitrate, le diphenyliodonium perfluoro-l-butanesulfonate, le diphényliodonium p-toluènesulfonate, le diphényliodonium 10 triflate, le (4-fluorophényl)diphénylsulfonium triflate, le Nhydroxynaphthalimide triflate, le N-hydroxy-5-norbornène-2,3- dicarboximide perfluoro-l-butanesulfonate, le (4- iodophenyl)diphénylsulfonium, le (4- méthoxyphényl)diphénylsulfonium triflate, le 2-(4- 15 méthoxystyryl)-4,6-bis(trichlorométhyl)-1,3,5-triazin, le (4- méthylphényl)diphénylsulfonium, le (4-méthylthiophényl)méthyl phényl sulfonium triflate, le 1-naphthyl diphénylsulfonium triflate, le (4-phénoxyphényl)diphénylsulfonium triflate, le (4-phénylthiophényl)diphénylsulfonium triflate, les sels de 20 triarylsulfonium hexafluoroantimonate, les sels de triarylsulfonium hexafluorophosphate, le triphénylsulfonium perfluoro-l-butanesufonate, le triphénylsulfonium triflate, le tris(4-tert-butylphényl)sulfonium perfluoro-l-butanesulfonate, le tris(4-tert-butylphényl)sulfonium triflate, le 4-(1- 25 méthyléthyl) phényl 4-méthylphényliodonium tetrakis(pentafluorophenyl) borate (ou diaryl iodonium tetrafluoroborate), les hexafluoroarsenates et leurs mélanges, de préférence le photo-amorceur cationique est choisi parmi les sels de diaryliodonium, et est de préférence le 4-(1- 30 methylethyl) phényl 4-methylphenyliodonium tetrakis(pentafluorophenyl) borate (ou diaryl iodonium tetrafluoroborate). 5. Composition liquide photopolymérisable selon l'une quelconque des revendications précédentes, caractérisée en ce que le photo-amorceur cationique est présent en une teneur comprise entre 0,1 et 10% en poids, par rapport au poids total de la composition liquide photopolymérisable. 6. Composition liquide photopolymérisable selon l'une quelconque des revendications précédentes, caractérisée en ce que le photo-sensibilisateur est présent en une teneur comprise entre 0,1 et 10% en poids, par rapport au poids total de la composition liquide photopolymérisable. 7. Composition liquide photopolymérisable selon l'une quelconque des revendications précédentes, caractérisée en ce que le photo-sensibilisateur est un dérivé de la thioxanthone choisi parmi la 1-chloro-4-propoxythioxanthone, la 2- chlorothioxanthone, la 2,4-diéthylthioxanthone, l'isopropylthioxanthone, la thioxanthone, et leurs mélanges, et de préférence est l'isopropylthioxanthone. 8. Composition liquide photopolymérisable selon l'une quelconque des revendications précédentes, caractérisée en ce 20 qu'elle comprend un second pré-polymère, différent du polybutadiène époxydé. 9. Composition liquide photopolymérisable selon la revendication précédente, caractérisée en ce que le second pré-polymère est choisi parmi l'huile d'amande époxydée, 25 l'huile d'arachide époxydée, l'huile d'argan époxydée, l'huile de colza époxydée, l'huile de coprah, époxydée, l'huile de lin époxydée, l'huile de maïs époxydée, l'huile de moutarde époxydée, l'huile d'olive époxydée, l'huile de palme époxydée, l'huile de pépins de raisin époxydée, l'huile de ricin 30 époxydée, l'huile de sésame époxydée, l'huile de soja époxydée, l'huile de tournesol époxydée et leurs mélanges, depréférence le second pré-polymère est de l'huile de soja époxydée. 10. Composition liquide photopolymérisable selon la revendication 8 ou 9, caractérisée en ce que le second pré- polymère est introduit en une teneur comprise entre 20 et 80% en poids, par rapport au poids total du pré-polymère de polybutadiène époxydé et du second pré-polymère. 11. Procédé d'obtention d'un film polymérisé à partir de la composition liquide photopolymérisable selon l'une quelconque 10 des revendications 1 à 10, caractérisé en que : i. on applique ladite composition sur les tissus tels que la peau, les phanères ou les muqueuses de manière à former un film liquide uniforme, ii. on soumet le film obtenu à l'étape i. à un rayonnement 15 UV, de préférence un rayonnement UV-visible de longueur d'onde comprise entre 380 et 405 nm, de préférence entre 385 et 395 nm. 12. Procédé selon la revendication 11, caractérisé en ce que l'épaisseur du film liquide uniforme est supérieure à 500 20 nm, de préférence comprise entre 1 et 300 pm, plus préférentiellement comprise entre 2 et 200 pm. 13. Procédé selon la revendication 11 ou 12, caractérisé en ce que film obtenu à l'étape i. est soumis à un rayonnement UV, de préférence UV-visible pendant une durée comprise entre 25 5 secondes et 60 minutes, préférentiellement, entre 5 secondes et 30 minutes, plus préférentiellement entre 5 secondes et 10 minutes. 14. Utilisation de la composition selon les revendications 1 à 10 pour son application sur les tissus tels que la peau, 30 les phanères et/ou les muqueuses.